(57)【要約】【課題】インクジェット捺染において「滴射による誤差」を緩和して、これに関連して生じる相乗的要素を軽減することにより、また、インク各色のドットの独立性を目立ちにくくすることにより、捺染品の色再現性と染色品位とを向上させることのできるインクジェット捺染用インクセット及び当該インクセットを使用するインクジェット捺染方法を提供する。【解決手段】黄色インクと赤色インクと青色インクとを基本３原色とするインクジェット捺染用インクセットであって、基本３原色のうち少なくとも１色のインクについて、水を溶媒として１０，０００倍に希釈して測定した光吸収スペクトルの最大吸収波長における半値幅が、少なくとも１００ｎｍ以上である光吸収ピークを有する。【選択図】図１
2014185259.tif 000002
【特許請求の範囲】
【請求項１】
黄色インクと赤色インクと青色インクとを基本３原色とするインクジェット捺染用インクセットであって、
前記基本３原色のうち少なくとも１色のインクについて、水を溶媒として１０，０００倍に希釈して測定した光吸収スペクトルの最大吸収波長における半値幅が、少なくとも１００ｎｍ以上である光吸収ピークを有することを特徴とするインクジェット捺染用インクセット。
【請求項２】
前記基本３原色のうち少なくとも黄色インクと青色インクとについて、それぞれ、水を溶媒として１０，０００倍に希釈して測定した光吸収スペクトルの最大吸収波長における半値幅が少なくとも１００ｎｍ以上である光吸収ピークを有することを特徴とする請求項１に記載のインクジェット捺染用インクセット。
【請求項３】
前記基本３原色のうち少なくとも１色のインクについて、水を溶媒として１０，０００倍に希釈して測定した光吸収スペクトルの最大吸収波長における吸光度が、０．３を超えないことを特徴とする請求項１又は２に記載のインクジェット捺染用インクセット。
【請求項４】
前記基本３原色のうち少なくとも赤色インクと青色インクとについて、それぞれ、水を溶媒として１０，０００倍に希釈して測定した光吸収スペクトルの最大吸収波長における吸光度が、０．３を超えないことを特徴とする請求項３に記載のインクジェット捺染用インクセット。
【請求項５】
前記基本３原色の各インクをそれぞれ別個に、単位面積当たりの滴射量を等量として滴射し、発色し、洗浄して得られた黄色捺染布、赤色捺染布及び青色捺染布について、
それぞれＬ*ａ*ｂ*表色系で測色したときに、
前記黄色捺染布と前記赤色捺染布との色差をΔＥ（Ｙ−Ｒ）、
前記赤色捺染布と前記青色捺染布との色差をΔＥ（Ｒ−Ｂ）、
前記青色捺染布と前記黄色捺染布との色差をΔＥ（Ｂ−Ｙ）としたときに、
これら３つの色差のうち少なくとも２つの値が１００未満であることを特徴とする請求項１〜４のいずれか１つに記載のインクジェット捺染用インクセット。
【請求項６】
前記基本３原色の各インクは、いずれも反応染料を含有するインクであることを特徴とする請求項１〜５のいずれか１つに記載のインクジェット捺染用インクセット。
【請求項７】
請求項１〜６のいずれか１つに記載のインクジェット捺染用インクセットを用いて繊維材料にインクジェット捺染することを特徴とするインクジェット捺染方法。
【請求項８】
前記基本３原色の各インクのうち少なくとも１種のインクを用いて所定の色彩を滴射するに当たり、印捺部分における単位面積当たりの総滴射量が２，５００μＬ／ｍ2以上であることを特徴とする請求項７に記載のインクジェット捺染方法。
【発明の詳細な説明】
【技術分野】
【０００１】
本発明は、捺染品の色再現性と染色品位とを向上させることのできるインクジェット捺染用インクセットに関するものである。また、本発明は、当該インクセットを使用するインクジェット捺染方法に関するものである。
【背景技術】
【０００２】
従来、織編物の工業的捺染方法としては、ローラー捺染、フラットスクリーン捺染、ロータリースクリーン捺染などの生産性に優れた製版式捺染方法が行われてきた。これらに対して、近年、多品種、小ロット、短納期に対応できる無製版式捺染方法として、インクジェット捺染（本発明においては「デジタルプリント」ともいう。）の採用が拡大している。このインクジェット法は、紙の印刷分野で発達してきたものであり、これを応用する繊維のインクジェット捺染の技術においても、紙に対するインクジェット印刷の考え方を基本としている。
【０００３】
紙のインクジェット印刷においては、鮮明な黄色インク、鮮明な赤色インク及び鮮明な青色インクを基本３原色とし、この基本３原色に黒色インクを加えた４色のインク（顔料インク又は染料インクのいずれでもよい。）で全ての色彩を表現する。
【０００４】
すなわち、紙のインクジェット印刷においては、鮮明な基本３原色を使用することにより、多くの鮮明な色彩を含む多彩な色表現をすることができる。また、くすんだ色彩、濁った色彩を表現する場合であっても、鮮明な基本３原色を使用して滴射した色彩に黒色インクを滴射することによりこれらの色彩を表現するという考え方をしている。
【０００５】
また、紙のインクジェット印刷においては、専用に表面コーティングされた紙の上に鮮明な基本３原色のインクと黒色インクとを滴射することにより、滴射された各インクが紙の表面で捕捉されて微細な点（「ドット」という。）の集合となり、目的とする色彩を表現することができる。
【０００６】
これに対して、繊維のインクジェット捺染においては、基本３原色のインク及び黒色インクとして、繊維の種類に対応した専用の色材（染料）を含有するインクジェット捺染用インク（染料インク）を使用する。この染料インクを繊維上にインクジェット法で滴射した場合、染料インクが繊維の内部に浸透して吸収され、繊維表面に捕捉される染料インクの量が少なくなり、十分な染色濃度と明瞭な柄表現ができず色再現性と染色品位の点で問題であった。
【０００７】
そこで、紙のインクジェット印刷の技術を繊維のインクジェット捺染に応用するにあたり、繊維の前処理技術が種々開発されている。例えば、下記特許文献１においては、撥水性を持たせた糊剤等を用いてインク保持層を形成させる方法が提案されている。また、下記特許文献２及び下記特許文献３においては、染料と反対のイオン性を持つ処理剤を付与する方法などが提案されている。
【先行技術文献】
【特許文献】
【０００８】
【特許文献１】特開平０７−３３１５８６号公報
【特許文献２】特開平０６−１２３０８５号公報
【特許文献３】特開平０７−１１９０４７号公報
【発明の概要】
【発明が解決しようとする課題】
【０００９】
ところで、上記特許文献１〜３の繊維前処理技術では、染料インクが繊維の内部に浸透して吸収される問題はある程度解決できるが、色再現性と染色品位とを向上させるには、これらの繊維前処理技術だけでは不十分であった。
【００１０】
すなわち、繊維のインクジェット捺染においては、滴射した染料インクは、繊維上での発色操作をしなければ繊維に固着しない。更に、発色操作で繊維に固着しなかった未固着の染料を除去する洗浄操作をすることにより、初めて目的とする色彩を表現することができる。つまり、紙のインクジェット印刷においては、紙の表面で捕捉されたインクが全て色彩表現に利用される。これに対して、繊維のインクジェット捺染においては、繊維上に滴射された染料のうち繊維の固着に与った染料（固着率に見合った量の染料）でのみ目的とする色彩を表現できることとなる。なお、染料の固着率は、染料固有の値であり基本３原色とブラックの４色のインクでそれぞれ異なる値を有している。
【００１１】
このように、繊維のインクジェット捺染においては、紙のインクジェット印刷の考え方では解決できない複雑な要素を有している。つまり、紙のインクジェット印刷においては、「滴射による誤差」のみが問題となる。これに対して、繊維のインクジェット捺染においては、「滴射による誤差」に加えて、「染料インクの浸透による誤差」、「染料の発色操作による誤差」及び「洗浄操作による誤差」が相乗的に影響し合って、色再現性と染色品位とをより複雑にしている。
【００１２】
また、上記特許文献１〜３の繊維前処理技術においては、繊維表面の撥水性を高めて滴射された染料を繊維上で捕捉することを目的としている。このことにより、染料を繊維上で独立したドットとなる。これでは、インクの総滴射量が少ない中色或いは淡色においては、各色のドットの独立性が目立ち、従来の捺染法のような染色品位を再現することができないという問題があった。
【００１３】
そこで、本発明は、以上のようなことに対処して、インクジェット捺染において「滴射による誤差」を緩和して、これに関連して生じる相乗的要素を軽減することにより、また、インク各色のドットの独立性を目立ちにくくすることにより、捺染品の色再現性と染色品位とを向上させることのできるインクジェット捺染用インクセット及び当該インクセットを使用するインクジェット捺染方法を提供することを目的とする。
【課題を解決するための手段】
【００１４】
上記課題の解決にあたり、本発明者らは、鋭意研究の結果、繊維のインクジェット捺染に使用する基本３原色を鮮明な染料インクから若干くすんだ染料インクに代替して、「滴射による誤差」を緩和することにより上記問題を解決できることを見出し本発明の完成に至った。また、本発明者らは、繊維のインクジェット捺染に使用する基本３原色のインクの濃度を調整することにより上記問題を解決できることを見出し本発明の完成に至った。
【００１５】
即ち、本発明に係るインクジェット捺染用インクセットは、請求項１の記載によると、
黄色インクと赤色インクと青色インクとを基本３原色とするインクジェット捺染用インクセットであって、
前記基本３原色のうち少なくとも１色のインクについて、水を溶媒として１０，０００倍に希釈して測定した光吸収スペクトルの最大吸収波長における半値幅が、少なくとも１００ｎｍ以上である光吸収ピークを有することを特徴とする。
【００１６】
また、本発明は、請求項２の記載によると、請求項１に記載のインクジェット捺染用インクセットであって、
前記基本３原色のうち少なくとも黄色インクと青色インクとについて、それぞれ、水を溶媒として１０，０００倍に希釈して測定した光吸収スペクトルの最大吸収波長における半値幅が少なくとも１００ｎｍ以上である光吸収ピークを有することを特徴とする。
【００１７】
また、本発明は、請求項３の記載によると、請求項１又は２に記載のインクジェット捺染用インクセットであって、
前記基本３原色のうち少なくとも１色のインクについて、水を溶媒として１０，０００倍に希釈して測定した光吸収スペクトルの最大吸収波長における吸光度が、０．３を超えないことを特徴とする。
【００１８】
また、本発明は、請求項４の記載によると、請求項３に記載のインクジェット捺染用インクセットであって、
前記基本３原色のうち少なくとも赤色インクと青色インクとについて、それぞれ、水を溶媒として１０，０００倍に希釈して測定した光吸収スペクトルの最大吸収波長における吸光度が、０．３を超えないことを特徴とする。
【００１９】
また、本発明は、請求項５の記載によると、請求項１〜４のいずれか１つに記載のインクジェット捺染用インクセットであって、
前記基本３原色の各インクをそれぞれ別個に、単位面積当たりの滴射量を等量として滴射し、発色し、洗浄して得られた黄色捺染布、赤色捺染布及び青色捺染布について、
それぞれＬ*ａ*ｂ*表色系で測色したときに、
前記黄色捺染布と前記赤色捺染布との色差をΔＥ（Ｙ−Ｒ）、
前記赤色捺染布と前記青色捺染布との色差をΔＥ（Ｒ−Ｂ）、
前記青色捺染布と前記黄色捺染布との色差をΔＥ（Ｂ−Ｙ）としたときに、
これら３つの色差のうち少なくとも２つの値が１００未満であることを特徴とする。
【００２０】
また、本発明は、請求項６の記載によると、請求項１〜５のいずれか１つに記載のインクジェット捺染用インクセットであって、
前記基本３原色の各インクは、いずれも反応染料を含有するインクであることを特徴とする。
【００２１】
また、本発明に係るインクジェット捺染方法は、請求項７の記載によると、
請求項１〜６のいずれか１つに記載のインクジェット捺染用インクセットを用いて繊維材料にインクジェット捺染することを特徴とする。
【００２２】
また、本発明は、請求項８の記載によると、請求項７に記載のインクジェット捺染方法であって、
前記基本３原色の各インクのうち少なくとも１種のインクを用いて所定の色彩を滴射するに当たり、印捺部分における単位面積当たりの総滴射量が５００μＬ／ｍ2以上であることを特徴とする。
【発明の効果】
【００２３】
上記構成によれば、本発明に係るインクジェット捺染用インクセットは、黄色インクと赤色インクと青色インクとを基本３原色とする。更に、この基本３原色のうち少なくとも１色のインクについて、水を溶媒として１０，０００倍に希釈して測定した光吸収スペクトルの最大吸収波長における半値幅が、少なくとも１００ｎｍ以上である光吸収ピークを有することを特徴とする。
【００２４】
このことは、インクの最大吸収波長における光吸収ピークの光吸収波長域が広いことを意味している。更に、光吸収波長域の広さを最大吸収波長における半値幅で表した場合に、少なくとも１００ｎｍ以上あることを必要とする。このように、光吸収波長域が広いインクを少なくとも１色使用することにより、インクジェット捺染において「滴射による誤差」が生じた場合でも、捺染品の色再現性と染色品位とに対する「滴射による誤差」の影響が軽減される。
【００２５】
繊維のインクジェット捺染においては、「滴射による誤差」の影響が軽減されることにより、これに相乗的に影響し合う「染料インクの浸透による誤差」、「染料の発色操作による誤差」及び「洗浄操作による誤差」の各影響が更に軽減され、捺染品の色再現性と染色品位とが向上する。
【００２６】
また、上記構成によれば、本発明に係るインクジェット捺染用インクセットは、基本３原色のうち少なくとも黄色インクと青色インクとについて、上述のような光吸収波長域が広いインクを使用することが好ましい。このように、可視光３８０ｎｍ〜７８０ｎｍの両端波長域に吸収波長を有する黄色インクと青色インクとの光吸収波長域が広いことにより、可視光の全域に亘って「滴射による誤差」の影響が軽減され、捺染品の色再現性と染色品位とが更に向上する。
【００２７】
また、上記構成によれば、本発明に係るインクジェット捺染用インクセットの基本３原色のうち少なくとも１色のインクについて、水を溶媒として１０，０００倍に希釈して測定した光吸収スペクトルの最大吸収波長における吸光度が、０．３を超えないことを特徴とする。
【００２８】
このことは、インクに含有される染料の濃度が低いことを意味している。更に、インクに含有される染料の濃度を吸光度で表した場合に、その値が０．３を超えないことを必要とする。このように、インクに含有される染料の濃度が低いインクを少なくとも１色使用することにより、インクジェット捺染の際の染料の滴射量が多くなる。このことにより、特にインクの総滴射量が少ない中色或いは淡色においては、「滴射による誤差」の影響が軽減され、且つ、捺染品の色再現性と染色品位とが向上する。
【００２９】
また、上記構成によれば、本発明に係るインクジェット捺染用インクセットは、基本３原色のうち少なくとも赤色インクと青色インクとについて、上述のような染料の濃度が低いインクを使用することが好ましい。基本３原色を配合した際には、赤色インクと青色インクは、黄色インクに比べて染料濃度の変化による色相への影響が大きい。このように、赤色インクと青色インクとに染料の濃度が低いインクを使用することにより、特に総滴射量が少ない中色或いは淡色においても、捺染品の色再現性と染色品位とが更に向上する。
【００３０】
また、上記構成によれば、本発明に係るインクジェット捺染用インクセットは、以下の条件を満足する。まず、基本３原色の各インクをそれぞれ別個に、単位面積当たりの滴射量を等量として滴射し、発色し、洗浄して、黄色捺染布、赤色捺染布及び青色捺染布を作成する。次に、各捺染布をＬ*ａ*ｂ*表色系で測色したときに、黄色捺染布と赤色捺染布との色差をΔＥ（Ｙ−Ｒ）、赤色捺染布と青色捺染布との色差をΔＥ（Ｒ−Ｂ）、青色捺染布と黄色捺染布との色差をΔＥ（Ｂ−Ｙ）としたときに、これら３つの色差のうち少なくとも２つの値が１００未満である。
【００３１】
このように、各インクによる３色の捺染布間の３つの色差のうち少なくとも２つの値が１００未満と小さいことにより、インクジェット捺染において「滴射による誤差」が生じた場合でも、捺染品の色再現性と染色品位とに対する「滴射による誤差」の影響が軽減され、捺染品の色再現性と染色品位とが更に向上する。
【００３２】
また、上記構成によれば、本発明に係るインクジェット捺染用インクセットの基本３原色の各インクは、いずれも反応染料を含有するインクであってもよい。反応染料は、主にセルロース系繊維の染色、捺染に使用され、発色工程が複雑な染料である。この反応染料の「染料の発色操作による誤差」が生じた場合であっても、「滴射による誤差」の影響が軽減され、「染料の発色操作による誤差」との相乗的な影響も軽減され、捺染品の色再現性と染色品位とが向上する。
【００３３】
また、上記構成によれば、本発明に係るインクジェット捺染方法は、請求項１〜６のいずれか１つに記載のインクジェット捺染用インクセットを用いて繊維材料にインクジェット捺染することを特徴とする。このことにより、本発明に係るインクジェット捺染方法で捺染された捺染品の色再現性と染色品位とが向上する。
【００３４】
また、上記構成によれば、本発明に係るインクジェット捺染方法においては、基本３原色の各インクのうち少なくとも１種のインクを用いて所定の色彩を滴射するに当たり、印捺部分における単位面積当たりの総滴射量が２，５００μＬ／ｍ2以上であることを特徴とする。
【００３５】
このことは、印捺部分に滴射するインクの量を多くすることを意味している。インクジェット捺染においては、同一濃度の基本３原色で濃色から淡色までの色彩を印捺する。従って、単位面積当たりの総滴射量では濃色は多くのインクを射量するが、中色或いは淡色ではインクの総滴射量が少なくなる。このことから、インクジェット捺染による中色或いは淡色の色再現性と染色品位とが不良となる場合がある。そこで、単位面積当たりの総滴射量が２，５００μＬ／ｍ2以上のインクを滴射することにより、捺染品の色再現性と染色品位とを向上することができる。
【００３６】
よって、上記構成によれば、インクジェット捺染において「滴射による誤差」を緩和して、これに関連して生じる相乗的要素を軽減することにより、また、インク各色のドットの独立性を目立ちにくくすることにより、捺染品の色再現性と染色品位とを向上させることのできるインクジェット捺染用インクセット及び当該インクセットを使用するインクジェット捺染方法を提供することができる。
【図面の簡単な説明】
【００３７】
【図１】実施例１に係るインクジェット捺染用インクセットの基本３原色の光吸収スペクトルを示すグラフである。
【図２】比較例１に係るインクジェット捺染用インクセットの基本３原色の光吸収スペクトルを示すグラフである。
【図３】実施例２に係る各捺染布の色度（ａ*ｂ*）と比較例２に係る各捺染布の色度（ａ*ｂ*）とをＬ*ａ*ｂ*表色系における色度図で比較したグラフである。
【図４】実施例３に係るインクジェット捺染布をマイクロスコープで拡大した印捺部の拡大図である。
【図５】比較例３に係るインクジェット捺染布をマイクロスコープで拡大した印捺部の拡大図である。
【図６】実施例３及び比較例３で目標としたフラットスクリーン捺染布をマイクロスコープで拡大した印捺部の拡大図である。
【図７】実施例４に係るインクジェット捺染布をマイクロスコープで拡大した印捺部の拡大図である。
【図８】比較例４に係るインクジェット捺染布をマイクロスコープで拡大した印捺部の拡大図である。
【図９】実施例４及び比較例４で目標としたフラットスクリーン捺染布をマイクロスコープで拡大した印捺部の拡大図である。
【発明を実施するための形態】
【００３８】
以下、本発明に係るインクジェット捺染用インクセット、及び、当該インクセットを使用するインクジェット捺染方法について詳細に説明する。なお、本発明は下記の実施形態にのみ限定されるものではない。
【００３９】
本発明において、インクジェット法で捺染される繊維の形態は、特に制限されるものではないが、一般に織物、編物、不織布などのシート状であることが好ましく、特に織編物であることがより好ましい。また、これらの織編物などに使用される繊維としては、一般に衣料や産業資材として使用されるものでよい。例えば、ポリエステル、ナイロン、アクリルなどの合成繊維、アセテートなどの半合成繊維、綿、麻などの天然セルロース系繊維、レーヨン、キュプラ、ポリノジックまたはテンセルなどの再生セルロース系繊維、羊毛、絹などのタンパク繊維などがある。
【００４０】
また、本発明において、インクジェット捺染機は、織編物等のデジタルプリントに通常使用されるものを使用すればよく、特に限定するものではない。これらのインクジェット捺染機には、長尺方向に走行する織編物等に対して幅方向に移動する小型のインクジェット・ヘッドから印捺する走行式インクジェット捺染機と、長尺方向に走行する織編物等に対して織編物等の幅に固定された大型のインクジェット・ヘッドから印捺する固定式インクジェット捺染機が使用されている。また、インクジェット捺染機の吐出方式には、コンティニュアス型とオンデマンド型があり、また、オンデマンド型には、ピエゾ方式とサーマル方式などがある。
【００４１】
本発明に係るインクジェット捺染用インクセットおいて、基本３原色の各インクに使用される染料は、捺染しようとする織編物を構成する繊維の種類により、適宜選択すればよい。従って、ポリエステル繊維に対しては分散染料インクを使用し、ナイロン、羊毛、絹繊維に対しては酸性染料インクを使用し、綿、レーヨン繊維に対しては反応染料インクを使用する。
【００４２】
なお、本実施形態においては、綿、レーヨンなどのセルロース系繊維を対象として反応染料を含有するインクジェット捺染用インクセットを例として説明する。
【００４３】
ここで、反応染料とは、セルロースに反応する少なくとも１個の反応性基を有する染料であって、これらの反応染料には、色素の分子構造からモノアゾ系、ポリアゾ系、アントラキノン系、フタロシアニン系、ホルマザン系又はジオキサジン系等がある。また、セルロースに対する代表的な反応基としては、クロルトリアジン基、クロルピリミジン基、ビニルスルホン基等があるが、これらに限るものではなく、いずれのタイプでもよい。また、ビニルスルホン基とモノクロルトリアジン基を有する二官能型染料等であってもよい。
【００４４】
本実施形態に係るインクジェット捺染用インクセットは、反応染料を含有する黄色インクと赤色インクと青色インクとを基本３原色とする。この基本３原色に黒色インクを加えた４色をそれぞれ個別のインクジェット・ヘッドから印捺することにより、殆どの色彩を印捺することができる。なお、必要により特別色（「特色」ともいう。）として、鮮明色や極濃色或いは極淡色のインクを別のインクジェット・ヘッドから印捺するようにしてもよい。
【００４５】
ここで、色彩とは、白、灰、黒の系統に属する明度のみからなる無彩色と、赤、黄、緑などの色相、明度、彩度の三要素からなる有彩色とを含むものである。
【００４６】
本実施形態においては、インクジェット捺染用インクセットの基本３原色は、紙のインクジェット印刷に使用される鮮明な基本３原色ではなく、そのうちの少なくとも１色を若干くすんだ染料インクに代替する。ここで、若干くすんだ染料インクとは、水を溶媒として１０，０００倍に希釈して測定した光吸収スペクトルの最大吸収波長（λｍａｘ）における半値幅が少なくとも１００ｎｍ以上、更に好ましくは１２０ｎｍ以上である光吸収ピークを有するものをいう。
【００４７】
ここで、染料インクの光吸収スペクトルの測定法について説明する。測色器として分光光度計（例えば、ＵＶ−３１００、株式会社島津製作所製）を用い、測色用セルは光路１０ｍｍの石英セルを使用する。まず、染料インクを蒸留水で１０，０００倍に希釈して測定液を作成する。この測定液を上記石英セルに充填して、可視光３８０ｎｍ〜７８０ｎｍの各波長における光吸収スペクトルを測定する。
【００４８】
上述の染料インクは、光吸収スペクトルの最大吸収波長（λｍａｘ）における光吸収ピークが従来のインクよりも大きな角度で広がり、裾野の広い形状を有している。光吸収ピークの裾野の広い染料インクは、広い光吸収波長域を有しており、減法混色により色がくすんで見える。
【００４９】
このような若干くすんだ染料インクを基本３原色に使用した場合、各色の染料インクの単一色は、各色間の色差（ΔＥ）が小さくなる。具体的には、まず、被捺染布に対して基本３原色の各染料インクをそれぞれ別個に、単位面積当たりの滴射量を等量として滴射し、発色し、洗浄して、黄色捺染布、赤色捺染布及び青色捺染布を作成する。次に、各捺染布をＬ*ａ*ｂ*表色系で測色したときに、黄色捺染布と赤色捺染布との色差をΔＥ（Ｙ−Ｒ）、赤色捺染布と青色捺染布との色差をΔＥ（Ｒ−Ｂ）、青色捺染布と黄色捺染布との色差をΔＥ（Ｂ−Ｙ）としたときに、これら３つの色差のうち少なくとも２つの値が１００未満であることが好ましく、更に、９０未満であることがより好ましい。
【００５０】
ここで、基本３原色の各捺染布についてＬ*ａ*ｂ*表色系での色差の測色法について説明する。測色器として積分球を搭載した分光光度計（例えば、ＵＶ−３１００、株式会社島津製作所製）又は、色彩計（例えば、ＣＲ−４００、コニカミノルタオプティクス株式会社製）を用いて測色し、各捺染布のＬ*値、ａ*値、ｂ*値を求める。次に、求められた各値から、各捺染布間の色差を計算する。
【００５１】
上述のような若干くすんだ染料インクを基本３原色に使用した場合には、表現できる色彩に限界が出ることが懸念される。確かに、紙のインクジェット印刷においては、鮮明な基本３原色を使用することにより、多くの鮮明な色彩を含む多彩な色表現をすることができる。しかし、繊維の捺染においては、紙の印刷で要求される多くの鮮明な色彩の全てが要求されるわけではない。また、繊維の場合には、従来の捺染においても表現できる色彩の鮮明性には限界があり、一般に衣料や産業資材として要求される色彩では、紙の印刷と同程度の鮮明な色彩までは要求されていない。
【００５２】
従って、必要とされない多くの鮮明色を目的として不必要に鮮明な基本３原色を使用することは、かえって捺染品の色再現性を不十分なものとする。そこで、本発明においては、上述のような若干くすんだ染料インクを基本３原色に使用することにより、これらの問題を解決することができる。
【００５３】
ここで、基本３原色のうち若干くすんだ染料インクへの代替は、少なくとも１色、或いは、２色について行うようにしてもよい。または、基本３原色の全てを若干くすんだ染料インクに代替するようにしてもよい。
【００５４】
まず、基本３原色のうち２色を代替する場合には、光吸収スペクトルの光吸収波長域のうち可視光３８０ｎｍ〜７８０ｎｍの両端波長域の染料インクである黄色インク（３８０ｎｍ側波長域）と青色インク（７８０ｎｍ側波長域）とを代替することが好ましい。このことにより、黄色インク及び青色インクの光吸収ピークの裾野が、それぞれ、可視光の中央波長域にある赤色インクの裾野と重複する部分を増してくる。
【００５５】
このことにより、基本３原色のうちの１色の染料インクの滴射量に誤差が生じた場合でも、隣り合う染料インクの裾野の光吸収がこれを補助して捺染品の色再現性を良好なものとする。このように、基本３原色の光吸収ピークの裾野が重複することにより、インクジェット・ヘッドによる「滴射による誤差」を緩和することができる。
【００５６】
このようにして「滴射による誤差」が緩和されると、これに相乗的に影響し合う「染料インクの浸透による誤差」、「染料の発色操作による誤差」及び「洗浄操作による誤差」の各影響が更に軽減され、捺染品の色再現性と染色品位とが向上する。
【００５７】
次に、基本３原色のうち１色を代替する場合には、光吸収スペクトルの光吸収波長域のうち可視光３８０ｎｍ〜７８０ｎｍの中央波長域の染料インクである赤色インクを代替することが好ましい。このことにより、赤色インクの光吸収ピークの裾野が、可視光の両端波長域にある黄色インク及び青色インクの裾野と重複する部分を増してくる。このように、基本３原色の光吸収ピークの裾野が重複することにより、上述のように、インクジェット・ヘッドによる「滴射による誤差」を緩和することができる。
【００５８】
次に、本実施形態においては、インクジェット捺染用インクセットの基本３原色のうち少なくとも１色について、含有される染料の濃度の低い染料インクを使用する。ここで、染料の濃度の低い染料インクとは、水を溶媒として１０，０００倍に希釈して測定した光吸収スペクトルの最大吸収波長（λｍａｘ）における吸光度が、０．３を超えないこと、好ましくは０．２を超えないこと、更に好ましくは０．１を超えないこと意味する。染料インクの光吸収スペクトルの測定法については上述した。
【００５９】
上述のように、紙のインクジェット印刷においては、紙の表面で捕捉されたインクが全て色彩表現に利用される。従って、紙の表面での滲みを防止するために、最大吸収波長（λｍａｘ）における吸光度が大きな基本３原色を使用し、インクジェット印刷の際の染料の滴射量が少なくなるように調整されている。従来の繊維のインクジェット捺染においても、このような考え方から最大吸収波長（λｍａｘ）における吸光度が大きな基本３原色を使用している。
【００６０】
しかし、繊維のインクジェット捺染においては、上述のように、繊維上に滴射された染料インクが繊維の内部に浸透して吸収され、繊維表面に捕捉される染料インクの量が少なくなる。また、繊維上に滴射された染料のうち繊維の固着に与った染料（固着率に見合った量の染料）でのみ目的とする色彩を表現する。これらのことから、繊維のインクジェット捺染においては、繊維の表面で色彩の表現に使用される各染料インクのドットが目立ち、染色品位を低下させる。特に、中色或いは淡色における色再現性と染色品位が問題となる。
【００６１】
一方、従来の繊維の捺染方法（フラットスクリーン捺染など）においては、色彩毎に基本３原色を混合した捺染糊を繊維上に印捺する。このことから、従来の捺染品は、各色彩が混合色で表現され色再現性と染色品位に優れたものとなる。繊維のインクジェット捺染は、あくまでも、従来の捺染法の代替であり、従来の捺染品より色再現性或いは染色品位の劣るものでは商品価値が低くなる。
【００６２】
そこで、本実施形態においては、上述のような染料の濃度の低い染料インクを基本３原色に使用し、従来の染料インクと同じ色彩を表現するときの染料インクの滴射量（液量）を多くする。このことにより、繊維上に滴射された基本３原色の染料インクの各ドットは、繊維の表面で従来の捺染糊のように混合される。このように、染料インクの各ドットが良好に混合されるためには、一定量の滴射量（液量）が必要となる。
【００６３】
そこで、基本３原色の各染料インクのうち少なくとも１種のインクを用いて所定の色彩を滴射するには、印捺部分における単位面積当たりの総滴射量（各染料インクの滴射量の合計量）が２，５００μＬ／ｍ2以上、好ましくは３，０００μＬ／ｍ2以上であることがよい。単位面積当たりの総滴射量が２，５００μＬ／ｍ2以上であることにより、繊維上に滴射された基本３原色の染料インクの各ドットが良好に混合され、従来の捺染品に匹敵する色再現性と染色品位の良好な捺染品が得られる。
【００６４】
ここで、基本３原色のうち染料の濃度の低い染料インクへの代替は、少なくとも１色、或いは、２色について行うようにしてもよい。または、基本３原色の全てを染料の濃度の低い染料インクに代替するようにしてもよい。
【００６５】
特に、基本３原色のうち２色を染料の濃度の低い染料インクに代替する場合には、赤色インクと青色インクとを代替することが好ましい。基本３原色を配合した際には、赤色インクと青色インクは、黄色インクに比べて染料濃度の変化による色相への影響が大きい。従って、赤色インクと青色インクとに染料の濃度が低いインクを使用することにより、特に総滴射量が少ない中色或いは淡色においても、色再現性と染色品位の良好な捺染品が得られる。
【実施例１】
【００６６】
以下、実施例１において本実施形態に係るインクジェット捺染用インクセットを具体的に作成した。本実施例１の各染料インクは、色材成分としての反応染料、増粘成分としてのポリエチレンオキサイド、吸湿成分としてのグリコール類、その他、表面張力調整成分としての界面活性剤などを含有する。溶媒は、基本的には水を使用した。
【００６７】
これらの成分の種類及び配合比率については、使用するインクジェット捺染機の種類、捺染対象である繊維の種類及びその繊維の前処理処方などにより適宜調整することができる。本実施例１の各染料インクは、それぞれの成分を水に混合溶解し、フィルター濾過を行ってからインクジェット捺染に使用した。
【００６８】
本実施例１においては、基本３原色のうち黄色インクと青色インクとの２色の染料インクを若干くすんだ染料インクに代替し、赤色インクは従来の鮮明な染料インクのまま使用した。また、本実施例１においては、赤色インクと青色インクとの２色の染料インクを従来の染料濃度より薄い濃度で作成した。
【００６９】
本実施例１のインクジェット捺染用インクセットは、黄色インクとして染料濃度の濃い「ゴールデンイエロー・インク」、また、青色インクとして染料濃度の薄い「ライトブルー・インク」を使用した。なお、赤色インクとしては、鮮明な「マゼンタ・インク」を希釈した染料濃度の薄い「ライトマゼンタ・インク」を使用した。本実施例１においては、これらの基本３原色に黒色インクとして「ブラック・インク」を加えた４色のインクで繊維の捺染品に要求される殆どの色彩を表現することができた。
【００７０】
具体的には、ゴールデンイエロー・インクには反応染料（ＣＩ Ｒｅａｃｔｉｖｅ Ｏｒａｎｇｅ ９９+）、ライトマゼンタ・インクには反応染料（ＣＩ Ｒｅａｃｔｉｖｅ Ｒｅｄ ３：１）、ライトブルー・インクには反応染料（ＣＩ Ｒｅａｃｔｉｖｅ Ｂｌｕｅ ５）を使用した。
【００７１】
次に、作成した本実施例１に係る基本３原色の各染料インクについて、光吸収スペクトルを測定した。測定には、分光光度計ＵＶ−３１００（株式会社島津製作所製）を用い、測色用セルは光路１０ｍｍの石英セルを使用した。まず、各染料インクを蒸留水で１０，０００倍に希釈して各測定液を作成した。これらの測定液を上記石英セルに充填して、波長３００ｎｍ〜８００ｎｍの各波長における光吸収スペクトルを測定した。
【００７２】
測定した本実施例１に係る基本３原色の各染料インクの光吸収スペクトルを図１に示す。図１においては、ゴールデンイエロー・インク（Ｙ１）の光吸収スペクトル、ライトマゼンタ・インク（Ｒ１）の光吸収スペクトル、ライトブルー・インク（Ｂ１）の光吸収スペクトルを重ねて示している。
【００７３】
図１において、本実施例１に係る各染料インク、特に、ゴールデンイエロー・インクとライトブルー・インクの光吸収スペクトルは、その最大吸収波長（λｍａｘ）における光吸収ピークが大きな角度で広がり、裾野の広い形状を有している。このように、光吸収ピークの裾野の広い染料インクは、広い光吸収波長域を有しており、減法混色により色がくすんで見える。
【００７４】
図１から分かるように、ゴールデンイエロー・インクの長波長側の裾野は、ライトマゼンタ・インクの光吸収ピークの短波長側の大部分に広く重複している。また、ライトブルー・インクの短波長側の裾野は、ライトマゼンタ・インクの光吸収ピークの長波長側の裾野に広く重複している。更に、ゴールデンイエロー・インクの長波長側の裾野は、ライトブルー・インクの短波長側の裾野とも重複している。
【００７５】
〔比較例１〕
上記実施例１に対して、従来のインクジェット捺染用インクセットを比較例１として説明する。本比較例１は、紙のインクジェット印刷と同様に、鮮明な黄色インクとして染料濃度の濃い「イエロー・インク」、鮮明な赤色インクとして染料濃度の濃い「マゼンタ・インク」、また、鮮明な青色インクとして染料濃度の濃い「シアン・インク」を使用した。本比較例１においては、これらの基本３原色に黒色インクとして「ブラック・インク」を加えた４色の染料インクで殆どの色彩を表現した。
【００７６】
具体的には、イエロー・インクには反応染料（ＣＩ Ｒｅａｃｔｉｖｅ Ｙｅｌｌｏｗ ９５）、マゼンタ・インクには反応染料（ＣＩ Ｒｅａｃｔｉｖｅ Ｒｅｄ ３：１）、シアン・インクには反応染料（ＣＩ Ｒｅａｃｔｉｖｅ Ｂｌｕｅ １５）を使用した。
【００７７】
次に、作成した本比較例１に係る基本３原色の各染料インクについて、光吸収スペクトルを測定した。測定は、上記実施例１と同様にして行い、可視光３８０ｎｍ〜７８０ｎｍの各波長における光吸収スペクトルを測定した。
【００７８】
測定した本比較例１に係る基本３原色の各染料インクの光吸収スペクトルを図２に示す。図２においては、イエロー・インク（Ｙ２）の光吸収スペクトル、マゼンタ・インク（Ｒ２）の光吸収スペクトル、シアン・インク（Ｂ２）の光吸収スペクトルを重ねて示している。
【００７９】
図２において、本比較例１に係る各染料インクの光吸収スペクトルは、その最大吸収波長（λｍａｘ）における光吸収ピークが上記実施例１に係る各染料インクに比べ鋭角的であり、裾野の狭い形状を有している。このように、光吸収ピークの裾野の狭い染料インクは、狭い光吸収波長域を有しており、減法混色による色のくすみが少なく鮮明な色相をしている。
【００８０】
図２から分かるように、イエロー・インクの長波長側の裾野は、マゼンタ・インクの光吸収ピークの短波長側の裾野と僅かしか重複していない。また、シアン・インクの短波長側の裾野は、マゼンタ・インクの光吸収ピークの長波長側の裾野と僅かしか重複していない。更に、イエロー・インクの長波長側の裾野は、シアン・インクの短波長側の裾野と全く重複していない。
【００８１】
表１に、上記実施例１及び比較例１に係る各染料インクの最大吸収波長（λｍａｘ）における光吸収ピークの吸光度の値と当該光吸収ピークの半値幅の値とを示す。
【００８２】
【表１】
2014185259.tif 000003
【００８３】
表１から明らかなように、実施例１においては、ライトマゼンタ・インク（Ｒ１）とライトブルー・インク（Ｂ１）の２色の染料インクの吸光度の値は、いずれも、０．３よりも小さく、約０．１或いはそれ以下の値を示している。更に、ゴールデンイエロー・インク（Ｙ１）の染料インクの吸光度の値は、０．３に近い値を示している。また、ゴールデンイエロー・インク（Ｙ１）とライトブルー・インク（Ｂ１）の２色の染料インクの半値幅の値は、いずれも、１００ｎｍよりも大きな値を示している。
【００８４】
これに対して、比較例１においては、３色全ての染料インクの吸光度の値は、いずれも、０．３よりもかなり大きな値を示している。また、３色全ての染料インクの半値幅の値は、いずれも、１００ｎｍよりも小さな値を示している。
【００８５】
以上のことから、本実施例１においては、各染料インクの光吸収ピークの裾野が互いに大きく重複することにより、基本３原色のうちの１色の染料インクの滴射量に誤差が生じた場合でも、隣り合う染料インクの裾野の光吸収がこれを補助して捺染品の色再現性を良好なものとすることができる。
【００８６】
このことにより、インクジェット・ヘッドによる「滴射による誤差」を緩和することができ、これに相乗的に影響し合う「染料インクの浸透による誤差」、「染料の発色操作による誤差」及び「洗浄操作による誤差」の各影響が更に軽減され、捺染品の色再現性と染色品位とが向上する。
【実施例２】
【００８７】
次に、実施例２において本実施形態に係るインクジェット捺染用インクセットの基本３原色について、それぞれの単一色における捺染布のＬ*ａ*ｂ*表色系におけるＬ*値、ａ*値、ｂ*値を求め、これらの値から各捺染布間の色差を算出した。なお、本実施例２においては、上記実施例１で作成した基本３原色（Ｙ１、Ｒ１、Ｂ１）を使用した。
【００８８】
まず、本実施例１に係る基本３原色の各染料インク（Ｙ１、Ｒ１、Ｂ１）を用いて、下記の条件により各単一色に対する捺染品を作成した。
【００８９】
使用生地：
綿１００％、４０番手平織物（２００本ブロード、目付１２３ｇ／ｍ2）を通常の方法で精練漂白した。この生地にインクジェット捺染用前処理を施した。前処理としては、インク保持剤としてのポリエチレンオキサイド、反応染料用触媒としてのアルカリ剤（炭酸ナトリウム）及びヒドロトロープ剤としての尿素を所定量付与して乾燥した。
【００９０】
滴射装置：
ピエゾ式インクジェット捺染機、ＭＳ−ＪＰＫ２８（イタリア、ＭＳ社製）を使用した。
【００９１】
滴射条件：
６００ｄｐｉで各染料インク（Ｙ１、Ｒ１、Ｂ１）に対して、それぞれ、単一色の無地を印捺した。各染料インク（Ｙ１、Ｒ１、Ｂ１）の単位面積当たりの滴射量は、１７，８５６μＬ／ｍ2として滴射した。
【００９２】
発色・洗浄：
各染料インク（Ｙ１、Ｒ１、Ｂ１）を滴射した各綿織物を乾燥し、室内温度１０４℃のスチーマーを用いて７分間、発色した。発色後の各綿織物は、通常の捺染法と同様にして水洗、湯洗を行い乾燥して、各染料インク（Ｙ１、Ｒ１、Ｂ１）に対応した単一色の黄色捺染布、赤色捺染布及び青色捺染布を得た。
【００９３】
次に、本実施例２で得られた各捺染布について、Ｌ*ａ*ｂ*表色系による測色を行った。測色には、積分球を搭載した分光光度計ＵＶ−３１００（株式会社島津製作所製）を用い、波長４００ｎｍ〜７００ｎｍの測定範囲で２０ｎｍ間隔に測色し、計算により各捺染布のＬ*値、ａ*値、ｂ*値を求めた。また、これらのＬ*値、ａ*値、ｂ*値から、黄色捺染布と赤色捺染布との色差ΔＥ（Ｙ−Ｒ）、赤色捺染布と青色捺染布との色差ΔＥ（Ｒ−Ｂ）、及び、青色捺染布と黄色捺染布との色差ΔＥ（Ｂ−Ｙ）を算出した。
【００９４】
〔比較例２〕
上記実施例２に対して、従来のインクジェット捺染用インクセットの基本３原色について、上記実施例２と同様にして比較例２を実施した。なお、本比較例２においては、上記比較例１で作成した基本３原色（Ｙ２、Ｒ２、Ｂ２）を使用して、各染料インクに対応した単一色の黄色捺染布、赤色捺染布及び青色捺染布を得た。
【００９５】
次に、本比較例２で得られた各捺染布について、Ｌ*ａ*ｂ*表色系による測色を行った。測色は、上記実施例２と同様にして行い、各捺染布のＬ*値、ａ*値、ｂ*値を求めた。また、これらのＬ*値、ａ*値、ｂ*値から、黄色捺染布と赤色捺染布との色差ΔＥ（Ｙ−Ｒ）、赤色捺染布と青色捺染布との色差ΔＥ（Ｒ−Ｂ）、及び、青色捺染布と黄色捺染布との色差ΔＥ（Ｂ−Ｙ）を算出した。
【００９６】
表２に、上記実施例２及び比較例２に係る各捺染布のＬ*値、ａ*値、ｂ*値、並びに、各捺染布間の色差を示す。
【００９７】
【表２】
2014185259.tif 000004
【００９８】
表２から分かるように、実施例２においては、黄色捺染布と赤色捺染布との色差ΔＥ（Ｙ−Ｒ）、赤色捺染布と青色捺染布との色差ΔＥ（Ｒ−Ｂ）、青色捺染布と黄色捺染布との色差ΔＥ（Ｂ−Ｙ）の３つの色差のうち、２つ色差ΔＥ（Ｙ−Ｒ）及びΔＥ（Ｒ−Ｂ）の値がいずれも１００未満である。
【００９９】
これに対して、比較例２においては、黄色捺染布と赤色捺染布との色差ΔＥ（Ｙ−Ｒ）、赤色捺染布と青色捺染布との色差ΔＥ（Ｒ−Ｂ）、青色捺染布と黄色捺染布との色差ΔＥ（Ｂ−Ｙ）の３つの色差のうち、１つ色差ΔＥ（Ｒ−Ｂ）のみが１００未満の値を示している。
【０１００】
ここで、本実施例２の各捺染布間の色差と比較例２の各捺染布間の色差をＬ*ａ*ｂ*表色系における色度図から説明する。Ｌ*ａ*ｂ*表色系における色度図とは、色の三属性である明度・色相・彩度のうち、色相と彩度を示すａ*ｂ*で色彩を表現するものであり、＋ａ*は赤方向、−ａ*では緑方向、また、＋ｂ*は黄方向、−ｂ*では青方向を示している。これらの値は、数値が大きくなるにしたがって色鮮やかになり、中心（±０）に近づくにしたがってくすんだ色になる。
【０１０１】
図３は、本実施例２に係る各捺染布の色度（ａ*ｂ*）と比較例２に係る各捺染布の色度（ａ*ｂ*）とをＬ*ａ*ｂ*表色系における色度図で比較したグラフである。図３の色度図において、実施例２と比較例２のそれぞれについて、各捺染布の色度（ａ*ｂ*）間を結合した。この各捺染布の色度（ａ*ｂ*）間の距離にはＬ*値が考慮されないので、各捺染布の正確な色差を示すものではないが、色差の傾向は明らかとなる。
【０１０２】
すなわち、図３における実施例２の三角形と比較例２の三角形を比較すると、実施例２の三角形の各辺の長さが、比較例２の三角形の各辺の長さより短くなっている。このことからも、本実施例２の各捺染布間の色差は、比較例２の各捺染布間の色差より小さな値であることが分かる。
【０１０３】
このように、各インクによる３色の捺染布間の３つの色差のうち少なくとも２つの値が１００未満と小さいことにより、インクジェット捺染において「滴射による誤差」が生じた場合でも、捺染品の色再現性と染色品位とに対する「滴射による誤差」の影響が軽減され、捺染品の色再現性と染色品位とが更に向上する。
【実施例３】
【０１０４】
次に、実施例３において本実施形態に係るインクジェット捺染用インクセットを使用してインクジェット捺染布を作成した。本実施例３においては、インクジェット捺染において色再現性と染色品位とが特に難しいとされるパープル色を目標色として採用した。目標色には、フラットスクリーン捺染布（ＰＴ）を用い、この捺染布を測色して本実施例３のインクジェット捺染における基本３原色の各滴射量（染料レシピ）を決定した。
【０１０５】
インクジェット捺染用インクセット：
本実施例３においては、上記実施例１で作成したインクジェット捺染用インクセットの基本３原色（Ｙ１、Ｒ１、Ｂ１）を使用した。
【０１０６】
使用生地：
上記実施例２と同様に綿１００％、４０番手平織物（２００本ブロード、目付１２３ｇ／ｍ2）を通常の方法で精練漂白した。使用生地の前処理も上記実施例２と同様にインク保持剤としてのポリエチレンオキサイド、反応染料用触媒としてのアルカリ剤（炭酸ナトリウム）及びヒドロトロープ剤としての尿素を所定量付与して乾燥した。
【０１０７】
滴射装置：
上記実施例２と同様にピエゾ式インクジェット捺染機、ＭＳ−ＪＰＫ２８（イタリア、ＭＳ社製）を使用した。
【０１０８】
滴射条件：
本実施例３においては、６００ｄｐｉでパープル色の無地を印捺した。各染料インク（Ｙ１、Ｒ１、Ｂ１）の滴射量を表３に示す。
【０１０９】
発色・洗浄：
上記実施例２と同様に滴射後の綿織物を乾燥し、室内温度１０４℃のスチーマーを用いて７分間、発色した。発色後の綿織物は、上記実施例２と同様にして水洗、湯洗を行い乾燥して、本実施例３のインクジェット捺染布（Ｐ１）を得た。
【０１１０】
〔比較例３〕
上記実施例３に比較するために、比較例３のインクジェット捺染方法を行った。なお、本比較例３のインクジェット捺染方法には、上記比較例１で作成したインクジェット捺染用インクセットの基本３原色（Ｙ２、Ｒ２、Ｂ２）を使用した。使用生地と前処理、滴射後の発色・洗浄条件及び滴射装置は、上記実施例３と同様にして行った。
【０１１１】
滴射条件：
本比較例３においては、上記実施例３と同様に６００ｄｐｉでパープル色の無地を印捺した。各染料インク（Ｙ２、Ｒ２、Ｂ２）の滴射量を表３に示す。このようにして、本比較例３のインクジェット捺染布（Ｐ２）を得た。
【０１１２】
【表３】
2014185259.tif 000005
【０１１３】
表３において、本実施例３の印捺部分における単位面積当たりの総滴射量が２，５００μＬ／ｍ2以上の大きな値を示している。これに対して、比較例３においては、印捺部分における単位面積当たりの総滴射量が２，５００μＬ／ｍ2よりかなり少ない値を示している。
【０１１４】
このように、単位面積当たりの総滴射量が２，５００μＬ／ｍ2以上であることにより、繊維上に滴射された基本３原色の染料インクの各ドットが良好に混合され、従来の捺染品に匹敵する色再現性と染色品位の良好な捺染品が得られる。
【０１１５】
次に、本実施例３で得られたインクジェット捺染布（Ｐ１）及び比較例３で得られたインクジェット捺染布（Ｐ２）について、Ｌ*値、ａ*値、ｂ*値を測色した。また、各インクジェット捺染布（Ｐ１及びＰ２）間の色差を計算した。これらの値を表４に示す。
【０１１６】
【表４】
2014185259.tif 000006
【０１１７】
表４から分かるように、本実施例３で得られたインクジェット捺染布（Ｐ１）と比較例３で得られたインクジェット捺染布（Ｐ２）の色差は、５．１であって、比較的近い色彩を表現できており、また、いずれの捺染布も目標としたフラットスクリーン捺染布の色彩を表現することができた。
【０１１８】
次に、本実施例３で得られたインクジェット捺染布（Ｐ１）の印捺部をマイクロスコープで拡大した拡大図を図４に示す。また、比較例３で得られたインクジェット捺染布（Ｐ２）の印捺部をマイクロスコープで拡大した拡大図を図５に示す。なお、目標としたフラットスクリーン捺染布（ＰＴ）の印捺部をマイクロスコープで拡大した拡大図を図６に示す。
【０１１９】
図６のフラットスクリーン捺染布（ＰＴ）の印捺部は、捺染前に配合染料が混合されていることから、当然のこととして均一な表面をしている。また、図４の本実施例３で得られたインクジェット捺染布（Ｐ１）の印捺部は、基本３原色を別々に滴射したにも拘らずほぼ均一な表面をしている。これに対して、図５の比較例３で得られたインクジェット捺染布（Ｐ２）の印捺部は、基本３原色の各ドットが明瞭に確認できる。特に、マゼンタ・インク（Ｒ２）及びシアン・インク（Ｂ２）のドットが明瞭である。
【０１２０】
これらのことから、単位面積当たりの総滴射量が２，５００μＬ／ｍ2以上である本実施例３のインクジェット捺染布（Ｐ１）においては、繊維上に滴射された基本３原色の染料インク（Ｙ１、Ｒ１、Ｂ１）の各ドットが良好に混合され、従来のフラットスクリーン捺染布（ＰＴ）に匹敵する色再現性と染色品位の良好な捺染布が得られている。これに対して、単位面積当たりの総滴射量が２，５００μＬ／ｍ2よりかなり少ない値を示した較例３のインクジェット捺染布（Ｐ２）においては、繊維上に滴射された基本３原色の染料インク（Ｙ２、Ｒ２、Ｂ２）の各ドットが明瞭に独立しており、色再現性と染色品位の劣る捺染布が得られている。
【実施例４】
【０１２１】
次に、実施例４において上記実施例３とは異なる色彩のインクジェット捺染布を作成した。本実施例４においては、上記実施例３のパープル色と同様にインクジェット捺染において色再現性と染色品位とが特に難しいとされるグレー色を目標色として採用した。目標色には、フラットスクリーン捺染布（ＧＴ）を用い、この捺染布を測色して本実施例４のインクジェット捺染における基本３原色の各滴射量（染料レシピ）を決定した。
【０１２２】
インクジェット捺染用インクセット：
本実施例４においては、上記実施例１で作成したインクジェット捺染用インクセットの基本３原色（Ｙ１、Ｒ１、Ｂ１）を使用した。
【０１２３】
使用生地：
上記実施例２と同様に綿１００％、４０番手平織物（２００本ブロード、目付１２３ｇ／ｍ2）を通常の方法で精練漂白した。使用生地の前処理も上記実施例２と同様にインク保持剤としてのポリエチレンオキサイド、反応染料用触媒としてのアルカリ剤（炭酸ナトリウム）及びヒドロトロープ剤としての尿素を所定量付与して乾燥した。
【０１２４】
滴射装置：
上記実施例２と同様にピエゾ式インクジェット捺染機、ＭＳ−ＪＰＫ２８（イタリア、ＭＳ社製）を使用した。
【０１２５】
滴射条件：
本実施例４においては、６００ｄｐｉでグレー色の無地を印捺した。各染料インク（Ｙ１、Ｒ１、Ｂ１）の滴射量を表５に示す。
【０１２６】
発色・洗浄：
上記実施例２と同様に滴射後の綿織物を乾燥し、室内温度１０４℃のスチーマーを用いて７分間、発色した。発色後の綿織物は、上記実施例２と同様にして水洗、湯洗を行い乾燥して、本実施例４のインクジェット捺染布（Ｇ１）を得た。
【０１２７】
〔比較例４〕
上記実施例４に比較するために、比較例４のインクジェット捺染方法を行った。なお、本比較例４のインクジェット捺染方法には、上記比較例１で作成したインクジェット捺染用インクセットの基本３原色（Ｙ２、Ｒ２、Ｂ２）を使用した。使用生地と前処理、滴射後の発色・洗浄条件及び滴射装置は、上記実施例４と同様にして行った。
【０１２８】
滴射条件：
本比較例４においては、上記実施例４と同様に６００ｄｐｉでグレー色の無地を印捺した。各染料インク（Ｙ２、Ｒ２、Ｂ２）の滴射量を表５に示す。このようにして、本比較例４のインクジェット捺染布（Ｇ２）を得た。
【０１２９】
【表５】
2014185259.tif 000007
【０１３０】
表５において、本実施例４の印捺部分における単位面積当たりの総滴射量が２，５００μＬ／ｍ2以上、更に３，０００μＬ／ｍ2以上のかなり大きな値を示している。これに対して、比較例３においては、印捺部分における単位面積当たりの総滴射量が２，５００μＬ／ｍ2よりかなり少ない値を示している。
【０１３１】
このように、単位面積当たりの総滴射量が２，５００μＬ／ｍ2以上であることにより、繊維上に滴射された基本３原色の染料インクの各ドットが良好に混合され、従来の捺染品に匹敵する色再現性と染色品位の良好な捺染品が得られる。
【０１３２】
次に、本実施例４で得られたインクジェット捺染布（Ｇ１）及び比較例４で得られたインクジェット捺染布（Ｇ２）について、Ｌ*値、ａ*値、ｂ*値を測色した。また、各インクジェット捺染布（Ｇ１及びＧ２）間の色差を計算した。これらの値を表６に示す。
【０１３３】
【表６】
2014185259.tif 000008
【０１３４】
表６から分かるように、本実施例４で得られたインクジェット捺染布（Ｇ１）と比較例４で得られたインクジェット捺染布（Ｇ２）の色差は、４．６であって、比較的近い色彩を表現できており、また、いずれの捺染布も目標としたフラットスクリーン捺染布の色彩を表現することができた。
【０１３５】
次に、本実施例４で得られたインクジェット捺染布（Ｇ１）の印捺部をマイクロスコープで拡大した拡大図を図７に示す。また、比較例４で得られたインクジェット捺染布（Ｇ２）の印捺部をマイクロスコープで拡大した拡大図を図８に示す。なお、目標としたフラットスクリーン捺染布（ＧＴ）の印捺部をマイクロスコープで拡大した拡大図を図９に示す。
【０１３６】
図９のフラットスクリーン捺染布（ＧＴ）の印捺部は、捺染前に配合染料が混合されていることから、当然のこととして均一な表面をしている。また、図７の本実施例４で得られたインクジェット捺染布（Ｇ１）の印捺部は、基本３原色を別々に滴射したにも拘らずほぼ均一な表面をしている。これに対して、図８の比較例４で得られたインクジェット捺染布（Ｇ２）の印捺部は、基本３原色の各ドットが明瞭に確認できる。特に、マゼンタ・インク（Ｒ２）及びシアン・インク（Ｂ２）のドットが明瞭である。
【０１３７】
これらのことから、単位面積当たりの総滴射量が２，５００μＬ／ｍ2以上である本実施例４のインクジェット捺染布（Ｇ１）においては、繊維上に滴射された基本３原色の染料インク（Ｙ１、Ｒ１、Ｂ１）の各ドットが良好に混合され、従来のフラットスクリーン捺染布（ＧＴ）に匹敵する色再現性と染色品位の良好な捺染布が得られている。これに対して、単位面積当たりの総滴射量が２，５００μＬ／ｍ2よりかなり少ない値を示した較例４のインクジェット捺染布（Ｇ２）においては、繊維上に滴射された基本３原色の染料インク（Ｙ２、Ｒ２、Ｂ２）の各ドットが明瞭に独立しており、色再現性と染色品位の劣る捺染布が得られている。
【０１３８】
上述のように、上記実施形態においては、インクジェット捺染において「滴射による誤差」を緩和して、これに関連して生じる相乗的要素を軽減することにより、また、インク各色のドットの独立性を目立ちにくくすることにより、捺染品の色再現性と染色品位とを向上させることのできるインクジェット捺染用インクセット及び当該インクセットを使用するインクジェット捺染方法を提供することができる。
【０１３９】
なお、本発明の実施にあたり、上記各実施例に限らず次のような種々の変形例が挙げられる。
（１）上記各実施例においては、インクジェット捺染用インクセットの各染料インクは、反応染料を含有するものであるが、これに限るものではなく、他の染料、例えば、酸性染料や分散染料などを含有する染料インクであってもよい。
（２）上記各実施例においては、インクジェット捺染用インクセットの基本３原色のうち黄色インクと青色インクの２色の染料インクに若干くすんだ染料インク（光吸収スペクトルの最大吸収波長における半値幅が１００ｎｍ以上であるインク）を使用するものであるが、これに限るものではなく、基本３原色のうち１色のみに若干くすんだ染料インクを使用するようにしてもよく、或いは、基本３原色の３色全ての染料インクに若干くすんだ染料インクを使用するようにしてもよい。
（３）上記各実施例においては、インクジェット捺染用インクセットの基本３原色のうち赤色インクと青色インクの２色の染料インクに染料濃度の薄いインク（光吸収スペクトルの最大吸収波長における吸光度が、０．３を超えないインク）を使用するものであるが、これに限るものではなく、基本３原色のうち１色のみに染料濃度の薄いインクを使用するようにしてもよく、或いは、基本３原色の３色全ての染料インクに染料濃度の薄いインクを使用するようにしてもよい。
【符号の説明】
【０１４０】
Ｙ１…実施例１のゴールデンイエロー・インク、Ｙ２…比較例１のイエロー・インク、
Ｒ１…実施例１のライトマゼンタ・インク、Ｒ２…比較例１のマゼンタ・インク、
Ｂ１…実施例１のライトブルー・インク、Ｂ２…比較例１のシアン・インク、
Ｐ１…実施例３のインクジェット捺染布、Ｐ２…比較例３のインクジェット捺染布、
ＰＴ…目標色のフラットスクリーン捺染布、
Ｇ１…実施例４のインクジェット捺染布、Ｇ２…比較例４のインクジェット捺染布、
ＧＴ…目標色のフラットスクリーン捺染布。
【図１】
2014185259.tif 000009
【図２】
2014185259.tif 000010
【図３】
2014185259.tif 000011
【図４】
2014185259.tif 000012
【図５】
2014185259.tif 000013
【図６】
2014185259.tif 000014
【図７】
2014185259.tif 000015
【図８】
2014185259.tif 000016
【図９】
2014185259.tif 000017